(57)【要約】【課題】  ポッティング材を用いることなく良好な品質の電池パックを効率的に製造する。【解決手段】  電池被覆シート１０は、無機充填材を含有する樹脂組成物により形成されたシート材であり、電池（例えば円筒型リチウムイオン電池２０Ａ）の外面の形状に沿って当該外面の少なくとも一部を被覆可能とする柔軟性を有する。例えば、円筒型リチウムイオン電池２０Ａの外面のうち両端面を除く外周面を電池被覆シート１０で被覆し、つなぎ目１０ａを接着テープ１１等の固定部材で固定することにより、シート被覆電池３０Ａが形成される。このとき、電池被覆シート１０は電池ホルダを形成することになる。【選択図】  図１
2020053206.tif 000002
【特許請求の範囲】
【請求項１】
無機充填材を含有する樹脂組成物により形成されたシート材であり、
電池の外面の形状に沿って当該外面の少なくとも一部を被覆可能とする柔軟性を有することを特徴とする、
電池被覆シート。
【請求項２】
前記樹脂組成物に含有される前記無機充填材は、前記樹脂組成物の全量を１００質量％としたときに３０〜９５質量％の範囲内であることを特徴とする、
請求項１に記載の電池被覆シート。
【請求項３】
前記シート材の厚さは、０．５〜３．０ｍｍの範囲内であることを特徴とする、
請求項１または２に記載の電池被覆シート。
【請求項４】
前記樹脂組成物は、樹脂成分として、ウレタン樹脂、エポキシ樹脂、シリコーン樹脂、フェノール樹脂、不飽和ポリエステル樹脂、およびメラミン樹脂からなる群より選択される少なくとも１種の樹脂を含有していることを特徴とする、
請求項１から３のいずれか１項に記載の電池被覆シート。
【請求項５】
前記無機充填材は、二価もしくは三価の金属水酸化物、二価の金属硫酸塩水和物、亜鉛のオキソ酸塩、シリカ、アルミナ、ドーソナイト、および炭酸水素ナトリウムからなる群より選択される少なくとも１種であることを特徴とする、
請求項１から４のいずれか１項に記載の電池被覆シート。
【請求項６】
前記シート材は、さらに繊維製基材を備えていることを特徴とする、
請求項１から５のいずれか１項に記載の電池被覆シート。
【請求項７】
前記繊維製基材を構成する繊維は、ガラス繊維、ポリエステル繊維、炭素繊維、ボロン繊維、アラミド繊維、ナイロン繊維、ポリエチレン繊維、ポリアレリート繊維、ＢＰＯ繊維、ポリフェニレンサルファイド繊維、ポリイミド繊維、フッ素繊維からなる群から選択される少なくとも１種の繊維であることを特徴とする、
請求項６に記載の電池被覆シート。
【請求項８】
前記繊維製基材は、組物、織物、編物、不織布、単繊維、またはロービングのいずれかで構成されていることを特徴とする、
請求項６または７に記載の電池被覆シート。
【請求項９】
前記シート材における繊維体積含有率Ｖｆは、０．５〜５０％の範囲内であることを特徴とする、
請求項６から８のいずれか１項に記載の電池被覆シート。
【請求項１０】
電池の外面の少なくとも一部が、請求項１から９のいずれか１項に記載の電池被覆シートにより被覆されている構造を含むことを特徴とする、
電池パック。
【請求項１１】
前記電池被覆シートは、前記電池の外面のうち端面を除く周面全体を被覆した状態で固定されていることを特徴とする、
請求項１０に記載の電池パック。
【発明の詳細な説明】
【技術分野】
【０００１】
本発明は、複数の電池を整列配置させるために用いられる電池被覆シートと、当該電池被覆シートを用いた電池パックとに関する。
【背景技術】
【０００２】
リチウムイオン電池は、充電可能な二次電池であること、小型軽量であること、単位容積または単位重量当たりの蓄電容量が大きいことなどの利点を有するため、例えば、携帯型電子機器の電源として広く用いられてきた。さらに近年では、例えば、電動車椅子、電動軽車両、または電気自動車のように、携帯型電子機器よりも電力消費が大きい電気機器、あるいは、住宅用（家庭用）の蓄電池の普及が広がりつつあり、これら用途にもリチウムイオン電池が用いられている。
【０００３】
ここで、より大きな消費電力に対応するための手法として、複数の電池を一体化した電池パックが知られている。このような電池パックでは、従来、複数の電池を並列に整列させるために、例えば、電池の外周形状に応じた複数の凹部または複数の空間部を有する電池ホルダが用いられている。このような電池ホルダでは、隣接する個々の電池の間隔を広げた状態で整列保持することができるので、電池間の熱連鎖（任意の電池で生じた熱が他の電池に波及する現象）を抑制することができる。
【０００４】
さらに、電池パックとしては、電池ホルダを用いたもの以外に、複数の電池の間をポッティング材（ポッティング樹脂）により充填したものが知られている。例えば、特許文献１には、複数の円筒型の電池を整列させた状態で、これら電池の間にポッティング樹脂部が充填形成されている電池パックが開示されている。
【０００５】
前述した電池ホルダでは、隣接する電池の間隔を広げることができるものの、電池パック全体として見たときに、単位容積当たりに収納できる電池の本数が少なくなるため、エネルギー密度が低下してしまう。特許文献１に開示の電池パックでは、電池ホルダの代わりにポッティング材を充填したポッティング樹脂部を形成することで、電池同士の間隔を１．０ｍｍ以下に近接させてエネルギー密度の低下を回避している。また、ポッティング樹脂部が電池の外周面に密着しているので、電池に生じた熱がポッティング樹脂部全体に分散され、熱連鎖の抑制を図っている。
【先行技術文献】
【特許文献】
【０００６】
【特許文献１】特開２０１２−０２８２４４号公報
【発明の概要】
【発明が解決しようとする課題】
【０００７】
ポッティング材を用いた電池パックの製造方法では、一般的には、複数の電池を整列させてモジュール化して成形型などに収容し、成形型などの内部に液状のポッティング材を注入して硬化させる。そのため、ポッティング材を充填する際には、例えば、電池の間に充填されるポッティング材を均等な厚みに制御することが難しい、気泡を含まないようにポッティング材を充填することも容易ではない、充填させる必要がない箇所までポッティング材が流れ込んでしまう、といった充填時の課題が生じる。これら充填時の課題は、得られる電池パックの品質に影響を及ぼすおそれがある。
【０００８】
また、ポッティング材を硬化する際には、液状のポッティング材を硬化するために加熱が必要である、ポッティング材を硬化させるために所定の硬化時間が必要である、といった硬化時の課題も生じる。これら硬化時の課題は、電池パックの製造コストまたは製造効率などに影響を及ぼす恐れがある。また、得られた電池パックにおいても、電池の間に硬化したポッティング材が充填されているため、当該電池パックの検査も容易ではないという課題も生じる。
【０００９】
本発明はこのような課題を解決するためになされたものであって、ポッティング材を用いることなく良好な品質の電池パックを効率的に製造することを目的とする。
【課題を解決するための手段】
【００１０】
本発明に係る電池被覆シートは、前記の課題を解決するために、無機充填材を含有する樹脂組成物により形成されたシート材であり、電池の外面の形状に沿って当該外面の少なくとも一部を被覆可能とする柔軟性を有する構成である。
【００１１】
前記構成によれば、無機充填材を含有する樹脂組成物により少なくとも構成され、柔軟性を有するシート材である電池被覆シートを電池の外面に被覆するだけで、内部に電池を収納する電池ホルダを容易に製造することができる。しかも、電池被覆シートを被覆した電池（シート被覆電池）を複数整列してまとめるだけで電池パックを容易に製造することができる。この電池被覆シートには無機充填材が含有されているので、電池からの熱を良好に放散することができる。それゆえ、液状のポッティング材を充填するよりも製造効率を向上することができる。
【００１２】
また、前記構成によれば、液状のポッティング材を用いる必要がないので、ポッティング材が気泡を含んだり不要な箇所に流れ込んだりしないようにするための対応が不要となる。しかも、液状のポッティング材を硬化させることもないので、成形型または加熱手段（あるいはポッティング材が２液混合型であれば混合手段）等の設備が不要であるとともに、硬化時間も不要となる。そのため、電池パックの製造効率を向上できるだけでなく製造コストの増加も抑制することができる。
【００１３】
さらに、前記構成によれば、電池被覆シートの厚さを一定にすることが可能になるため、液状のポッティング材を充填するよりも電池同士の間隔の精度を向上することができる。しかも、電池被覆シートは柔軟性を有するため、電池の外面の形状に沿うように当該電池の外面を容易に被覆することができる。それゆえ、電池の種類によらず電池ホルダおよび電池パックを容易に製造することができる。
【００１４】
また、前記構成によれば、電池被覆シートを被覆した電池を複数まとめるだけで電池パックを構成することができるので、電池パックでは電池被覆シートを介した状態で電池同士を実質的に隙間なく並列配置することができる。それゆえ、ポッティング材と同様に電池からの熱を隣接する電池被覆シートに分散することもできる。さらに、１枚の電池被覆シートで複数の電池を被覆することもできるので、任意の電池からの熱が他の電池に及ばないように１枚の電池被覆シートで分散することもできる。
【００１５】
加えて、前記構成によれば、電池パックは、電池被覆シートを被覆した電池を複数まとめて整列配置させるだけなので、得られた電池パックを外観で確認するだけでも検査が可能となる。しかも、電池被覆シートを電池に被覆するだけでよいので、電池パックの製造に際して、例えば電池パックのパッケージの形状などに合わせて、電池の配列のさせ方またはまとめ方を調整することができる。そのため、電池パックの製造時の汎用性、応用性またはデザイン性を向上することが可能となる。
【００１６】
前記構成の電池被覆シートにおいては、前記樹脂組成物に含有される前記無機充填材は、前記樹脂組成物の全量を１００質量％としたときに３０〜９５質量％の範囲内である構成であってもよい。
【００１７】
また、前記構成の電池被覆シートにおいては、前記シート材の厚さは、０．５〜３．０ｍｍの範囲内である構成であってもよい。
【００１８】
また、前記構成の電池被覆シートにおいては、前記樹脂組成物は、樹脂成分として、ウレタン樹脂、エポキシ樹脂、シリコーン樹脂、フェノール樹脂、不飽和ポリエステル樹脂、およびメラミン樹脂からなる群より選択される構成であってもよい。
【００１９】
また、前記構成の電池被覆シートにおいては、前記無機充填材は、二価もしくは三価の金属水酸化物、二価の金属硫酸塩水和物、亜鉛のオキソ酸塩、シリカ、アルミナ、ドーソナイト、および炭酸水素ナトリウムからなる群より選択される少なくとも１種である構成であってもよい。
【００２０】
また、前記構成の電池被覆シートにおいては、前記シート材は、さらに繊維製基材を備えている構成であってもよい。
【００２１】
また、前記構成の電池被覆シートにおいては、前記繊維製基材を構成する繊維は、ガラス繊維、ポリエステル繊維、炭素繊維、ボロン繊維、アラミド繊維、ナイロン繊維、ポリエチレン繊維、ポリアレリート繊維、ＢＰＯ繊維、ポリフェニレンサルファイド繊維、ポリイミド繊維、フッ素繊維からなる群から選択される少なくとも１種の繊維である構成であってもよい。
【００２２】
また、前記構成の電池被覆シートにおいては、前記繊維製基材は、組物、織物、編物、不織布、単繊維、またはロービングのいずれかで構成されてもよい。
【００２３】
また、前記構成の電池被覆シートにおいては、前記シート材における繊維体積含有率Ｖｆは、０．５〜５０％の範囲内である構成であってもよい。
【００２４】
また、本発明に係る電池パックは、電池の外面の少なくとも一部が、前記構成の電池被覆シートにより被覆されている構造を含むものであればよい。
【００２５】
前記構成の電池パックにおいては、前記電池被覆シートは、前記電池の外面のうち端面を除く周面全体を被覆した状態で固定されている構成であってもよい。
【発明の効果】
【００２６】
本発明では、以上の構成により、ポッティング材を用いることなく良好な品質の電池パックを効率的に製造することができる、という効果を奏する。
【図面の簡単な説明】
【００２７】
【図１】（Ａ）は、本発明に係る電池被覆シートを電池の外面に被覆してシート被覆電池を作製する過程の代表的な一例を示す模式的斜視図であり、（Ｂ）は、（Ａ）に示すシート被覆電池を上側から見た構成の一例を示す模式的上面図であり、（Ｃ）は、シート被覆電池の構成の他の例を示す模式的上面図である。
【図２】図１（Ａ），（Ｂ）に示すシート被覆電池の一例を示す模式的断面図および模式的上面図の対比図である。
【図３】（Ａ）および（Ｂ）は、図２に示すシート被覆電池をまとめて電池パックを構成する際の最少ユニットの一例を示す模式的上面図である。
【図４】（Ａ）は、本発明に係る電池被覆シートを用いたシート被覆電池の他の構成例を示す模式的平面図であり、（Ｂ）は、本発明に係る電池被覆シートを用いたシート被覆電池の他の構成例を示す模式的斜視図である。
【図５】本発明に係る電池被覆シートを用いて複数の電池をまとめて構成される電池パックの他の例を示す模式的側面図である。
【発明を実施するための形態】
【００２８】
以下、本発明の代表的な実施の形態を、図面を参照しながら説明する。なお、以下では全ての図を通じて同一又は相当する要素には同一の参照符号を付して、その重複する説明を省略する。
【００２９】
（実施の形態１）
［電池被覆シートおよびシート被覆電池］
本開示に係る電池被覆シートは、無機充填材を含有する樹脂組成物により形成されたシート材であり、電池の外面の形状に沿って当該外面の少なくとも一部を被覆可能とする柔軟性を有する構成であればよい。
【００３０】
本開示において被覆対象となる電池の具体的な種類は特に限定されず、公知のさまざまな電池を挙げることができる。具体的には、例えば、リチウムイオン電池、ニッケルカドミウム電池、ニッケル水素電池などの二次電池を挙げることができる。これらの中でもリチウムイオン電池が特に好ましい。また、被覆対象となる電池の形状も特に限定されず、円筒型（円柱型）、ラミネート型（平板型）あるいは角型（四角柱型または直方体型）、その他の柱型等の縦長の形状等を挙げることができる（後述する実施の形態２参照）。
【００３１】
本実施の形態１では、図１（Ａ）および図２に示すように、円筒型リチウムイオン電池２０Ａに電池被覆シート１０を被覆する場合を例に挙げて本開示を説明する。なお、電池被覆シート１０が被覆された電池を、説明の便宜上「シート被覆電池」と称する。
【００３２】
図１（Ａ）に模式的に示すように、電池被覆シート１０は、円筒型リチウムイオン電池２０Ａの外面のうち、例えば両端面を除く外周面（側面）全体を覆う程度の大きさを有しており、このような電池被覆シート１０を円筒型リチウムイオン電池２０Ａの外周面に巻き付けて（例えば図１（Ａ）における左図の矢印Ｃ）、当該外周面を被覆する（図１（Ａ）における中図）。
【００３３】
このように円筒型リチウムイオン電池２０Ａの外周面を電池被覆シート１０で被覆すると、例えば、電池被覆シート１０の端縁同士が突き合せられてつなぎ目１０ａが生じる。このままでは、電池被覆シート１０による被覆状態を維持できないので、例えば、つなぎ目１０ａの上に接着テープ１１を貼り合わせる（図１（Ａ）における右図）。これにより、電池被覆シート１０の端縁同士が突き合わされた状態が維持されるので、円筒型リチウムイオン電池２０Ａに電池被覆シート１０が被覆されたシート被覆電池３０Ａが形成される。
【００３４】
電池被覆シート１０は、前記の通り、無機充填材を含有する樹脂組成物により形成されたものであればよい。この樹脂組成物（および無機充填材）の具体的構成については後述する。電池被覆シート１０は、樹脂組成物製のシート材であればよいが、前記の通り、電池の外面の形状に沿って当該外面を被覆することが可能な柔軟性を有していればよい。
【００３５】
柔軟性を評価する上での具体的な測定値（もしくは試験方法、測定方法）については特に限定されない。電池被覆シート１０（樹脂組成物）の柔軟性を評価する一つの測定値としては２５℃における貯蔵弾性率を挙げることができる。本開示においては、電池被覆シート１０の貯蔵弾性率（２５℃）は特に限定されないが、代表的には、０．１〜５０ＭＰａの範囲内を挙げることができる。
【００３６】
言い換えれば、本開示においては、電池被覆シート１０（樹脂組成物）の貯蔵弾性率（２５℃）が０．１〜５０ＭＰａの範囲内にあれば、電池を被覆するシート材として良好な柔軟性を実現することができる。特に、樹脂組成物がウレタン樹脂組成物である場合には、貯蔵弾性率がこの範囲内にあることで、電池の外面を良好に被覆することができる。もちろん、電池被覆シート１０の貯蔵弾性率（２５℃）は諸条件に応じて適宜設定することができるので、前記の範囲外であってもよいことは言うまでもない。
【００３７】
電池被覆シート１０の具体的な形状は特に限定されず、被覆対象となる電池の形状に応じて、当該電池の外面を被覆可能な形状を有していればよい。通常は、矩形状（長方形状）であればよい（図１（Ａ）参照）。また、電池被覆シート１０は、樹脂組成物製のシート材であることから、被覆対象の電池の寸法あるいは電池の被覆領域の面積に応じて、好適な大きさに適宜切断することができる。したがって、本開示に係る電池被覆シート１０は、予め電池に応じた大きさに切断されたものであってもよいし、電池の種類または被覆面積等の条件に応じて適宜切断できるように大判であってもよい。
【００３８】
また、電池被覆シート１０の厚さは特に限定されない。電池被覆シート１０は、電池パックを構成したときに、隣接する電池（例えば円筒型リチウムイオン電池２０Ａ）の間で類焼などの熱連鎖を抑制するように、所定の間隔を確保できればよい。それゆえ、電池被覆シート１０の厚さは、隣接する電池同士の間隔（電池間距離）に応じて適宜設定することができる。
【００３９】
電池被覆シート１０の厚さは、代表的には、０．５〜３．０ｍｍの範囲内であればよい。上限については、２．０ｍｍ以下であってもよいし、１．５ｍｍ以下であってもよい。下限が０．５ｍｍであれば、シート被覆電池３０Ａ同士を隣接させた状態では、隣接する円筒型リチウムイオン電池２０Ａ同士の最少間隔（最少の電池間距離）は１．０ｍｍ程度にすることができる。これにより熱連鎖を良好に抑制することができる。もちろん、最少間隔が１．０ｍｍ未満でもよい場合には、電池被覆シート１０の厚さは０．５ｍｍ未満であってもよい。
【００４０】
電池被覆シート１０の厚さが３．０ｍｍ以下であれば、電池の種類、電池パックの具体的な構成等の諸条件にもよるが、電池パックの単位容積当たりに収納できる電池の本数を好適化することができる。それゆえ、電池パックのエネルギー密度の低下を有効に抑制することができる。もちろん、諸条件によっては、電池被覆シート１０の厚さが３．０ｍｍを超えていても電池パックのエネルギー密度の低下を回避できる場合がある。このような場合では、例えば、熱連鎖の抑制を優先させて電池被覆シート１０の厚さを設定すればよい。このように電池被覆シート１０が均一な厚さを有するシート材であれば、従来の電池パックのように、液状のポッティング材を充填するよりも電池同士の間隔の精度を向上することができる。
【００４１】
シート被覆電池３０Ａは、図１（Ｂ）にも示すように、円筒型リチウムイオン電池２０Ａの外周面を被覆した状態で、当該電池被覆シート１０のつなぎ目１０ａを固定するために、接着テープ１１が用いられる。この接着テープ１１の具体的な種類は特に限定されず、電池被覆シート１０の被覆状態を維持できるようにつなぎ目１０ａを接着できるものであればよい。好ましくは、円筒型リチウムイオン電池２０Ａからの発熱を考慮して耐熱性を有するものを挙げることができる。後述する実施例では、公知のイミドテープ（ポリイミド粘着テープ）を用いているがこれに限定されない。
【００４２】
また、シート被覆電池３０Ａにおいて、電池の外面を被覆した状態の電池被覆シート１０を固定するための固定部材は、接着テープ１１に限定されない。例えば、図１（Ｃ）に模式的に示すように、電池被覆シート１０のつなぎ目１０ａの隙間を埋めるように接着剤１２を塗工してもよい。この接着剤１２の種類も特に限定されず、公知のもの（好ましくは耐熱性を有するもの）を好適に用いることができる。
【００４３】
なお、接着テープ１１または接着剤１２等の固定部材は、必ずしも電池被覆シート１０のつなぎ目１０ａを固定するものでなくてもよい。電池被覆シート１０は、電池の外面の少なくとも一部に被覆されればよいので、電池被覆シート１０を被覆した状態ではつなぎ目１０ａが形成されるとは限らない。この場合、電池被覆シート１０の端縁を電池の外面に対して固定部材で固定してもよいし、電池被覆シート１０の内面すなわち電池の外面に密着する面を部分的に固定部材で固定してもよい。この場合、固定部材は、耐熱性および絶縁性を少なくとも有していればよい。
【００４４】
図２においては、シート被覆電池３０Ａの模式的断面図（図２の下図）とこれに対応する上面図（図２上図）とを図示している。円筒型リチウムイオン電池２０Ａでは、一般的には、図１（Ａ）〜図１（Ｃ）に示す円筒型リチウムイオン電池２０Ａにも図示しているように、円筒型リチウムイオン電池２０Ａの上端には端子キャップ２１が露出している。図２に示すように、円筒型リチウムイオン電池２０Ａの上部には、端子キャップ２１を含む封口体２２が設けられている。また、円筒型リチウムイオン電池２０Ａの下部、すなわち、封口体２２の下方には、電極群２３が設けられている。封口体２２および電極群２３は、外装体２４の内部に封入（収納）されている。
【００４５】
封口体２２の具体的な構成は特に限定されないが、円筒型リチウムイオン電池２０Ａでは、代表的には、端子キャップ２１以外に、金属フィルタ、ガスケット、金属弁体、並びに、ガス抜き弁２５等を備えている。ガス抜き弁２５は、円筒型リチウムイオン電池２０Ａの内部で発生したガスにより内圧が上昇した場合に、当該ガスを外部へ放出するよう構成されている。図２に示す模式的構成では、ガス抜き弁２５は、封口体２２の一部として端子キャップ２１の下部に設けられている。
【００４６】
電極群２３は、例えば、シート状の正極材および負極材、フィルム状のセパレータ、並びに、集電体等を備えている。正極材および負極材、並びにセパレータは、当該セパレータで正極材および負極材をそれぞれで挟持して重ね合わせて渦巻き状に巻き回した構成となっている。また、正極材および負極材は、それぞれ集電体に電気的に接続されている。外装体２４は、下端に底が形成され、上端が開口している円筒型であり、一般的には金属製である。外装体２４の下側に電極群２３が収納されるが、電極群２３が備える負極材集電体は、例えば外装体２４の底面に対して電気的に接続される。
【００４７】
電極群２３が収納された後に、外装体２４の上端の開口から電解液が注入され、その後、封口体２２が電極群２３の上部に収納される。このとき、電極群２３の正極材集電体は、封口体２２が備える金属フィルタに対して電気的に接続される。また、円筒型リチウムイオン電池２０Ａでは、図２に模式的に示すように、外装体２４の内周面に枠状に突出するように当該外装体２４が加工され、これにより封口体２２を位置決めする座部２６が形成される。この座部２６に封口体２２が装着されることで、外装体２４の上端の開口が封止（封口）される。その後、端子キャップ２１の上面が露出するように、外装体２４の上端の開口を閉止することにより、封口体２２、電極群２３、および電解液は、外装体２４の内部に密封される。
【００４８】
なお、図２に示す円筒型リチウムイオン電池２０Ａの内部構成は一例であって、本開示に係る電池被覆シート１０の装着対象となる円筒型の電池の構成は、これに限定されない。電池が円筒型でない場合（後述する実施の形態２に例示するラミネート型または角型等）、あるいは、電池の種類がリチウムイオン電池以外である場合であっても、公知の内部構成を採用すればよい。
【００４９】
ここで、図示しないが、円筒型リチウムイオン電池２０Ａの外側（外装体２４の外周面）には、公知の樹脂製シートが被覆されていてもよい。さらに、外装体２４の外周面には、金属製の本体以外に樹脂製の被覆層（カバー）が設けられてもよい。あるいは、円筒型リチウムイオン電池２０Ａの内部構成にもよるが、外装体２４そのものが金属製ではなく樹脂製であってもよい。本開示に係る電池被覆シート１０は、円筒型リチウムイオン電池２０Ａが外周面に備えてもよい樹脂製シート、被覆層、樹脂製の外装体２４とは異なるものであり、円筒型リチウムイオン電池２０Ａに対して後から装着されるものである。
【００５０】
このように、本開示に係る電池被覆シート１０は、円筒型リチウムイオン電池２０Ａの外周面に当該電池被覆シート１０を被覆して固定するだけで、樹脂組成物製の「電池ホルダ」を形成することができる。また、電池被覆シート１０を被覆したシート被覆電池３０Ａは、後述するように複数整列してまとめるだけで電池パックを製造することができる。それゆえ、従来の電池パックのように、液状のポッティング材を充填するよりも製造効率を向上することができる。
【００５１】
また、円筒型リチウムイオン電池２０Ａに電池被覆シート１０を被覆したときには、当該電池被覆シート１０が柔軟性を有するため、当該円筒型リチウムイオン電池２０Ａの外周面に電池被覆シート１０の内周面を密着させることができる。電池被覆シート１０は、無機充填材を含有するため、円筒型リチウムイオン電池２０Ａが発熱してもその熱を良好に放散（放熱）することができる。このように、電池被覆シート１０の内周面が円筒型リチウムイオン電池２０Ａの外周面に良好に密着することで、放熱効率を向上させることができる。
【００５２】
［電池被覆シートを構成する樹脂組成物］
本開示に係る電池被覆シート１０を構成する樹脂組成物は、樹脂成分および無機充填材を含有しているものであればよい。樹脂成分としては、電池パックの分野で公知の種々の樹脂（高分子またはプラスチック）を好適に用いることができる。代表的な樹脂成分としては、例えば、ウレタン樹脂、エポキシ樹脂、シリコーン樹脂、フェノール樹脂、不飽和ポリエステル樹脂、およびメラミン樹脂などを挙げることができる。これら樹脂は少なくとも１種類のみが用いられてもよいし、２種類以上が適宜組み合わせて（例えばポリマーブレンドまたはポリマーアロイ等として）用いられてもよい。
【００５３】
さらに、同じ種類の樹脂であっても、化学構造等の異なる樹脂が２種類以上組み合わせて用いられてもよい。例えば、樹脂成分がウレタン樹脂である場合、ポリイソシアネートおよびポリオールの組合せとして異なるものを用いた２種類以上のウレタン樹脂を用いることができる。また、ポリイソシアネートおよびポリオールの組合せが同じであるとしても、合成条件を変えて得られる２種類以上のウレタン樹脂を用いることもできる。
【００５４】
本開示に係る電池被覆シート１０においては、前述した樹脂の中でも特にウレタン樹脂を樹脂成分として好ましく用いることができる。本開示に係る電池被覆シート１０においては、前記の通り、電池の外面に沿って被覆可能なように柔軟性を有するが、ウレタン樹脂は、柔軟性について幅広いものを製造することができる。例えば、ウレタン樹脂としては、２５℃の貯蔵弾性率が１ＭＰａ以下の柔らかいものから２×１０3 ＭＰａ程度の非常に硬いものまで製造することができる。
【００５５】
また、ウレタン樹脂は、幅広い柔軟性を実現できるということは、必要に応じて柔軟性を制御できることを意味する。それゆえ、電池被覆シート１０または電池パックの構成等に応じて、良好な柔軟性を有するシート材を得ることが可能となる。さらに、ウレタン樹脂は、他の樹脂に比べて、加工時の粘度が相対的に低く、常温での硬化が可能であり高温を必要としない。そのため、電池被覆シート１０を製造する際の加工性または製造効率を良好なものとすることができる。
【００５６】
ウレタン樹脂のより具体的な構成は特に限定されない。例えば、ウレタン樹脂の原料として用いられるポリイソシアネートおよびポリオールとしては、公知のものを適宜選択して用いることができる。例えば、ポリイソシアネートとしては、代表的には、イソシアネート基を２以上有する芳香族系、脂肪環族系、または脂肪族系のポリイソシアネート、もしくはこれらを変性した変性ポリイソシアネート等が挙げられる。これらポリイソシアネートはプレポリマーであってもよい。また、ポリオールとしては、代表的には、ポリエーテル系ポリオール、ポリエステル系ポリオール、多価アルコール、水酸基含有ジエン系ポリマー等を挙げることができる。これらポリイソシアネートまたはポリオールは、１種類のみを用いてもよいし、２種類以上を適宜組み合わせて用いてもよい。また、ポリイソシアネートおよびポリオールの樹脂化反応を促進させる触媒を用いてもよい。触媒としては、例えば、アミン触媒、金属化合物系触媒、イソシアヌレート化触媒などを挙げることができる。これら触媒も、１種類のみを用いてもよいし、２種類以上を組み合わせて用いてもよい。
【００５７】
電池被覆シート１０を構成する樹脂組成物は、樹脂成分以外に少なくとも無機充填材を含有している。この無機充填材は、電池被覆シート１０（シート材）の難燃性または放熱性に寄与することができる。具体的な無機充填材としては、例えば、水酸化アルミニウム、水酸化マグネシウム、水酸化カルシウム等の二価もしくは三価の金属水酸化物；硫酸カルシウム、硫酸マグネシウム等の二価の金属硫酸塩；ホウ酸亜鉛、スズ酸亜鉛等の亜鉛のオキソ酸塩；シリカ；アルミナ；ドーソナイト；炭酸水素ナトリウム；などを挙げることができる。これら無機充填材は１種類のみが用いられてもよいし２種類以上が適宜選択されて用いられてもよい。
【００５８】
本開示に係る電池被覆シート１０においては、前述した無機充填材の中でも、特に二価もしくは三価の金属水酸化物、例えば、水酸化アルミニウムまたは水酸化マグネシウムなどが好ましく用いられる。二価もしくは三価の金属水酸化物は、加熱により水が発生するため、電池被覆シート１０に対して良好な難燃性を付与することが可能になるとともに、電池被覆シート１０の放熱性も良好なものとすることができる。
【００５９】
また、無機充填体としては、硫酸カルシウム、硫酸マグネシウム等の二価の金属硫酸塩も好ましく用いることができる。二価の金属硫酸塩は、水和物を形成しやすいため、二価もしくは三価の金属水酸化物と同様に加熱により水を発生する。あるいは、無機充填体としては、炭酸水素ナトリウムも好ましく用いることができる。炭酸水素ナトリウムも加熱により水を生成する。さらには、二価もしくは三価の金属水酸化物に対して炭酸水素ナトリウムを併用してもよい。炭酸水素ナトリウムは、水酸化アルミニウムまたは水酸化マグネシウムよりも相対的に安価である。そこで、これらを組み合わせて用いることで、良好な難燃性および放熱性を実現しつつ電池被覆シート１０の製造コストの増加を低減することができる。
【００６０】
無機充填材は、粉末として樹脂成分に配合されればよい。無機充填材の平均粒径は特に限定されないが、一般的には、０．５〜４０μｍの範囲内であればよく、２〜２０μｍの範囲内がより好ましい。また、無機充填材の粉末の形状も特に限定されず、球状、フレーク状（鱗片状）、針状、不定形状などの各種の形状を採用することができる。なお、平均粒径の測定方法は特に限定されず、公知のレーザー回折法による粒度分析から求めればよい。
【００６１】
電池被覆シート１０を構成する樹脂組成物には、樹脂成分および無機充填材以外に、公知の添加剤が含有されてもよい。添加剤としては、例えば、発泡剤、整泡剤、充填剤、安定剤、着色剤、難燃剤、可塑剤などを挙げることができるが、特に限定されない。特に、本開示においては、前述したように、電池被覆シート１０が難燃性を有することが重要となる。そこで、樹脂組成物が難燃剤を含有することが好ましい。
【００６２】
具体的な難燃剤としては、特に限定されないが、例えば、リン系難燃剤、ハロゲン系難燃剤、メラミン系難燃剤などを挙げることができる。リン系難燃剤としては、トリス（２−クロロエチル）フォスフェート、トリス（２，３−ジブロモプロピル）フォスフェートなどのハロゲン含有リン酸エステル；トリメチルフォスフェート、トリクレジルフォスフェート、トリスキシレニルフォスフェート、トリフェニルフォスフェートなどのノンハロゲンリン酸エステル；ポリリン酸アンモニウム；等を挙げることができる。また、ハロゲン系難燃剤としては、デカブロモジフェニルエーテル、ペンタブロモジフェニルエーテル、ヘキサブロモシクロドデカン、テトラブロモビスフェノールＡ、ヘキサブロモベンゼンなどを挙げることができる。また、メラミン系難燃剤としては、メラミンシアヌレートなどを挙げることができる。さらに、三酸化アンチモンなどのアンチモン化合物も難燃剤として用いることができる。アンチモン化合物はハロゲン系難燃剤と併用することで難燃性をより向上することができる。
【００６３】
電池被覆シート１０を構成する樹脂組成物の具体的な組成は特に限定されない。本開示においては、樹脂組成物は、少なくとも樹脂成分および無機充填材の２成分で構成されていればよいが、無機充填材の含有量は具体的に限定されない。得られる電池被覆シート１０の難燃性を考慮すれば、樹脂組成物の全量（全樹脂組成物）を１００質量％としたときに、無機充填材の含有量（含有率）は３０〜９５質量％の範囲内であればよく、４５〜７０質量％の範囲内であることが好ましい。
【００６４】
無機充填材の含有量が９５質量％を超えると、樹脂成分の種類にもよるが、樹脂組成物全体における樹脂成分の含有量が少なくなり過ぎて、良好なシート材（電池被覆シート１０）を得られない可能性がある。また、無機充填材の含有量が５０質量％未満であると、無機充填材または樹脂成分の種類にもよるが、無機充填材が少なすシート材に良好な難燃性または放熱性を付与できなくなる可能性がある。もちろん、求められる樹脂組成物（シート材あるいは電池被覆シート１０）の性質に応じて無機充填材の含有量は適宜設定することができ、前記の範囲内に特に限定されない。
【００６５】
［電池被覆シートが備える繊維製基材］
本開示に係る電池被覆シート１０は、前記の通り、無機充填材を含有する樹脂組成物により少なくとも構成されていればよいが、さらに繊維製基材を備えてもよい。この繊維製基材を構成する繊維の具体的な種類は特に限定されず、公知の繊維材料を好適に用いることができる。具体的には、例えば、ガラス繊維、炭素繊維、ボロン繊維、バサルト繊維等の無機系繊維；ポリエステル繊維、アラミド繊維、ナイロン繊維、ポリエチレン繊維、ポリアリレート繊維、ＢＰＯ繊維、ポリフェニレンサルファイド（ＰＰＳ）繊維、ポリイミド繊維等の有機系樹脂繊維；フッ素繊維；等が挙げられる。これら繊維材料は１種類のみを用いてもよいし２種類以上を適宜組み合わせて用いてもよい。
【００６６】
繊維製基材に用いられる繊維材料の選択については、電池被覆シート１０に求められる柔軟性、熱連鎖の抑制、シート材としての強度向上等といった諸条件に応じて、好適な材料を適宜選択することができる。例えば、電池被覆シート１０の強度を重視する場合には、ガラス繊維、炭素繊維、ボロン繊維、バサルト繊維、パラ系アラミド繊維、ナイロン繊維、超高分子量ポリエチレン繊維、ポリアレリート繊維、ＢＰＯ繊維等で構成される群から少なくとも１種の繊維材料を選択すればよい。あるいは、電池被覆シート１０の耐熱性または難燃性を重視する場合には、ガラス繊維、バサルト繊維、ＰＰＳ繊維、ポリイミド繊維、フッ素繊維、メタ系アラミド繊維、ＢＰＯ繊維等で構成される群から少なくとも１種の繊維材料を選択すればよい。
【００６７】
繊維製基材を構成する繊維は、長繊維であってもよいし短繊維であってもよい。ただし、短繊維は、そのまま樹脂組成物に混合した場合、電池被覆シート１０の「基材」ではなく当該樹脂組成物にとって「充填材」として機能する可能性がある。そこで、短繊維は、紡績して糸（スパン糸）として用いるか、または不織布として用いることが好ましい。なお、前述した代表的な繊維材料は、合成繊維または無機繊維等の化学繊維であり、長繊維を製造（紡糸）しやすい。そのため、繊維製基材としては長繊維で構成されたものを好適に用いることができる。
【００６８】
繊維製基材は、長繊維をそのまま用いて（フィラメント糸を用いて）構成されてもよいし、長繊維を撚糸または集束したもので構成されてもよい。例えば、繊維材料としてガラス繊維等の無機繊維を用いる場合には、ロービングを好適に用いることができる。ロービングは、ガラス繊維の単繊維（ガラス繊維の長繊維、フィラメント糸）を集束したストランドを引きそろえたものであり、通常は円筒状に巻き取られている。
【００６９】
繊維製基材が単繊維（長繊維、フィラメント糸）またはロービング等の「糸材」で構成される場合には、繊維製基材は、電池被覆シート１０の長手方向に沿って糸材が並列して配置されるような構成であればよい。繊維製基材がこのような並列配置している構成であれば、樹脂組成物が繊維製基材の結合材のように機能する。
【００７０】
また、繊維製基材は、前記のように糸材をそのまま用いて構成されてもよいが、組物、織物、編物、または不織布として構成されてもよい。つまり、繊維製基材は糸状のものを製布して「布材」として用いてもよい。
【００７１】
繊維製基材を構成する布材の具体的な構成としては、例えば、組物としては、例えば、平打組物、丸打組物、角打組物、格子打組物等が挙げられ、織物としては、例えば、平織、斜紋織、朱子織等が挙げられ、編物としては、例えば、平編、ゴム編、両面編、パール編等が挙げられ、不織布としては、例えば、ニードルパンチ、サーマルボンド、スパンボンド、メルトブローン等が挙げられるが、いずれの布材の具体的構成も特に限定されない。これら布材のうち織物または編物は、変化組織で構成されるものであってもよいし、基本組織と変化組織とを含む構成であってもよい。また、不織布は、電池被覆シート１０の諸物性に影響を及ぼさなければケミカルボンドであってもよい。
【００７２】
電池被覆シート１０が樹脂組成物に加えて繊維製基材を備えている場合には、樹脂組成物と繊維製基材との複合化の状態は特に限定されない。例えば、繊維製基材は、樹脂組成物に完全に被覆されている（あるいは樹脂組成物内に繊維製基材が埋め込まれている）ように複合化されてもよいし、繊維製基材が樹脂組成物に完全に被覆されていなくてもよい。例えば、繊維製基材が布材で構成されていれば、布材の外周面または内周面にのみ樹脂組成物が積層されてもよい。あるいは、例えば織物の繊維製基材を構成する糸材が樹脂組成物により被覆され、糸材同士の間には隙間が形成されてもよい。これは編物等の他の布材でも同様である。
【００７３】
繊維製基材が布材である場合には、当該布材は１枚のみ用いられてもよいし、複数枚が積層されて用いられてもよい。繊維製基材（布材）の積層枚数を調整することで、電池被覆シート１０の厚さを変化させることができる。なお、繊維製基材（布材）を複数枚積層した積層体（繊維製基材積層体）は、１枚の厚さの大きい繊維製基材（布材）として取り扱うことができる。繊維製基材が布材を積層したものである場合、その積層枚数は特に限定されず、電池被覆シート１０の厚さに応じて適宜設定することができる。後述する実施例では、布材としてポリエステル不織布を例示しており、その枚数は２〜４枚であるが、電池被覆シート１０の厚さに応じて１枚のみ用いてもよいし５枚以上を積層したものを用いてもよい。
【００７４】
電池被覆シート１０を構成する樹脂組成物と繊維製基材との複合比率は特に限定されない。代表的には、電池被覆シート１０における繊維体積含有率Ｖｆが０．５〜５０％の範囲内であればよく、好ましくは１〜３０％の範囲内を挙げることができ、より好ましくは３〜１５％の範囲内を挙げることができる。繊維体積含有率Ｖｆは、例えば、炭素繊維強化プラスチック（ＣＦＲＰ）の分野等において公知であり、繊維マトリクス材料からなる複合材料において、当該複合材料全体に含有される繊維の量（含有量）を体積比で示す指標である。本開示においても、繊維製基材および樹脂組成物から少なくとも構成されるシート材において、繊維製基材の含有量を繊維体積含有率Ｖｆで示すことができる。なお、繊維体積含有率Ｖｆの算出方法は、ＪＩＳ  Ｋ７０７５に順じて行えばよい。
【００７５】
繊維製基材を備える電池被覆シート１０において繊維体積含有率Ｖｆが５０％以上であれば、諸条件にもよるが、柔軟性が低下して被覆対象となる電池（例えば円筒型リチウムイオン電池２０Ａ）の外周面に沿って、当該電池被覆シート１０を被覆することが困難になるおそれがあるとともに、当該電池被覆シート１０に含まれる樹脂組成物の絶対量が少なすぎて、当該電池被覆シート１０に対して良好な難燃性または放熱性を付与できなくなるおそれがある。
【００７６】
一方、繊維体積含有率Ｖｆが０．５％未満である電池被覆シート１０を製造することは実質的に困難である。すなわち、電池被覆シート１０が、少なくとも無機充填材を含有する樹脂組成物および繊維製基材で構成されている場合、繊維製基材として、強度向上が可能な最低レベルの薄いものを用いても繊維体積含有率Ｖｆは０．５％以上になる。言い換えれば、もし繊維体積含有率Ｖｆが０．５％未満となる電池被覆シート１０を製造できるとしても、電池被覆シート１０に含まれる繊維製基材の絶対量が少なすぎて、電池被覆シート１０の強度を良好に向上できなくなる。
【００７７】
このように、本開示に係る電池被覆シート１０が、無機充填材を含有する樹脂組成物に加えて繊維製基材を含有する場合には、当該電池被覆シート１０では、樹脂組成物に含まれる無機充填材により、良好な難燃性または放熱性を実現することができるとともに、繊維製基材により良好な強度を実現することができる。そのため、例えば電池の外面に電池被覆シート１０を被覆する際、あるいは、電池被覆シート１０が被覆された電池（シート被覆電池３０Ａ）を電池パックとして構成する際等に、電池被覆シート１０が破損するおそれを有効に抑制しつつ、電池からの熱を隣接する電池被覆シート１０全体に分散することが可能となる。
【００７８】
なお、本開示においては、電池被覆シート１０は、少なくとも、無機充填材を含有する樹脂組成物により構成されていればよく、好ましい一例として、前記の通り、樹脂組成物と繊維製基材とで構成されてもよいが、本開示はこれに限定されない。電池被覆シート１０は、当該電池被覆シート１０に求められる各種物性を妨げない範囲で、樹脂組成物および繊維製基材以外の成分または部材を含んでもよい。
【００７９】
［電池パック］
本開示に係る電池パックは、前述した電池被覆シート１０が被覆された電池により構成されていればよく、その具体的な構成は特に限定されない。代表的には、個々の電池に電池被覆シート１０を被覆してシート被覆電池３０Ａを構成してから、このシート被覆電池３０Ａを複数配列して電池パックを製造する手法を挙げることができる。これにより、電池パックのパッケージの形状などに合わせて、シート被覆電池３０Ａの配列のさせ方またはまとめ方を調整することができる。そのため、電池パックの製造時の汎用性、応用性またはデザイン性を向上することが可能となる。
【００８０】
電池パックを製造する際に、複数のシート被覆電池３０Ａをまとめた最小限のユニットとしては特に限定されないが、例えば、図４（Ａ）または図４（Ｂ）に示すように、３つのシート被覆電池３０Ａをまとめて最小限のユニットである電池パックユニット３１Ａまたは電池パックユニット３１Ｂを構成することができる。例えば、図３（Ａ）に示す電池パックユニット３１Ａは、３つのシート被覆電池３０Ａを上面から見たときに三角形状に並列配置したユニットとして構成される。この電池パックユニット３１Ａであれば、隣接する３つのシート被覆電池３０Ａの間に、デッドスペース３２が形成される。
【００８１】
シート被覆電池３０Ａは、円筒型リチウムイオン電池２０Ａの外周面に電池被覆シート１０を被覆したものであるため、当該シート被覆電池３０Ａも円筒状となる。このようなシート被覆電池３０Ａを３本まとめれば、隣接する円筒同士の間に必然的にデッドスペース３２が生じる。このデッドスペース３２は、電池パックとして見たときに、樹脂が存在しない空間部となる。それゆえ、ポッティング材を充填する従来の電池パックに比べて、樹脂の重量を低減することができるので、電池パックの軽量化を図ることができる。
【００８２】
あるいは、図３（Ｂ）に示す電池パックユニット３１Ｂは、電池パックユニット３１Ａとは異なり、３本のシート被覆電池３０Ａを上面から見たときに一列に並ぶように並列配置した平板状のユニットとして構成される。この電池パックユニット３１Ｂでは、電池パックユニット３１Ａとは異なり、ユニットそのものにはデッドスペース３２は形成されない。しかしながら、電池パックユニット３１Ｂ同士を隣接配置することで、結果として、隣接する３本のシート被覆電池３０Ａの間に、電池パックユニット３１Ａと同様にデッドスペース３２が生じる。それゆえ、ポッティング材を充填する従来の電池パックに比べて、樹脂の重量を低減することができるので、電池パックの軽量化を図ることができる。
【００８３】
また、前記の通り、電池被覆シート１０は良好な柔軟性を有しているので、円筒型リチウムイオン電池２０Ａの外周面に巻き付けられた電池被覆シート１０は、当該円筒型リチウムイオン電池２０Ａの外周面に実質的に密着させることができる。電池被覆シート１０は、前記の通り、樹脂製で無機充填材を含有するので、円筒型リチウムイオン電池２０Ａから熱が生じても、これを良好に放散（放熱）できるだけでなく、図３（Ａ），（Ｂ）に示す電池パックユニット３１Ａ，３１Ｂのように、電池パックでは電池被覆シート１０同士を密着させるので、任意の円筒型リチウムイオン電池２０Ａからの熱を、隣接するシート被覆電池３０Ａの電池被覆シート１０全体に分散することもできる。これにより放熱効果をより一層向上することができる。
【００８４】
電池パックのより具体的な構成は特に限定されず、電池被覆シート１０を除いて従来公知の構成を好適に用いることができる。例えば、前述した電池パックユニット３１Ａ，３１Ｂ（あるいはシート被覆電池３０Ａ）を内部に収納する筐体（ケース）、並びに、電池同士を電気的に接続するリード部材等を備えていればよい。筐体の形状は公知の直方体状に限定されず、相対的に複雑な形状のものを採用することができる。これは、本開示では、最少ユニットである電池パックユニット３１Ａ，３１Ｂを筐体の内部空間を満たすように収納していくことができるためである。
【００８５】
リード部材は、収納された電池パックユニット３１Ａ，３１Ｂにおいて、円筒型リチウムイオン電池２０Ａなどの電池同士を電気的に接続することができれば、公知の構成を採用することができる。具体的には、例えば、板状部材または配線部材等を挙げることができる。なお、予め電池パックユニット３１Ａ，３１Ｂにおいて、互いの電池同士をリード部材で接続しておき、さらに、複数の電池パックユニット３１Ａ，３１Ｂ同士をリード部材で接続してもよい。
【００８６】
電池パックの製造（組立て）方法は特に限定されないが、例えば、前記の通り、筐体の内部に電池パックユニット３１Ａ，３１Ｂもしくはシート被覆電池３０Ａを収納した後に、複数の電池同士をリード部材で接続する方法を挙げることができる。したがって、電池パックの製造方法には、シート被覆電池３０Ａの形成工程、すなわち、シート被覆電池３０Ａの製造方法が含まれてもよい。
【００８７】
ここで、図２に示すように、シート被覆電池３０Ａでは、巻き付けられた（被覆された）電池被覆シート１０の上端および下端で円筒型リチウムイオン電池２０Ａの上端および下端が露出している。言い換えれば、シート被覆電池３０Ａでは、円筒型リチウムイオン電池２０Ａの外周面にのみ樹脂組成物製の電池被覆シート１０が被覆されていることになる。それゆえ、ポッティング材を用いた従来の電池パックのように、例えば、ガス抜き弁２５が位置する上端に樹脂が付着するような事態を防止することができる。従来の電池パックでは、液状のポッティング材を用いるため、ポッティング材が不要な箇所に流れ込み、電池の上端などにポッティング材が付着する可能性がある。
【００８８】
電池が円筒型リチウムイオン電池２０Ａである場合には、電池に何らかの異常が発生することで電解液の一部が分解してガスが発生し、電池内圧が上昇する場合がある。それゆえ、円筒型リチウムイオン電池２０Ａの封口体２２には前記の通りガス抜き弁２５が設けられている。電池内圧が所定値を超えるまで上昇すれば、ガス抜き弁２５が開放される。これにより、内部のガスが外部に放出され、電池内圧の上昇を回避することができる。しかしながら、円筒型リチウムイオン電池２０Ａの上端にポッティング材などの樹脂が付着していれば、ガス抜き弁２５が適切に作動せず、内部のガスを適切に放出できない可能性がある。
【００８９】
本開示によれば、電池被覆シート１０は円筒型リチウムイオン電池２０Ａの外周面にのみ位置させることができる。それゆえ、ポッティング材の不適切な付着によりガス抜き弁２５が適切に作動しない可能性を実質的に防止することができる。
【００９０】
また、ポッティング材を用いる場合には、電池パック内部にポッティング材を注入する際に、当該ポッティング材が気泡を含むおそれがある。ポッティング材が気泡を含んだ状態で硬化すれば、ポッティング材の特性に影響を及ぼすおそれがある。また、前記のように、電池の上端などのような不要な箇所にポッティング材が付着しないようにするためには、ポッティング材の流動を規制する枠材または型材が必要になる。また、液状のポッティング材を加熱硬化させるためには加熱手段が必要であり、あるいは、ポッティング材が２液混合型であれば、ポッティング材を調製するための混合手段も必要となる。
【００９１】
これに対して、本開示では、液状のポッティング材を用いず、柔軟性を有するシート材である電池被覆シート１０を電池の外周面に被覆して固定するだけである。それゆえ、枠材、型材、加熱手段、混合手段等が不要になるだけでなく、ポッティング材を硬化させるための硬化時間も不要となる。そのため、電池パックを製造するに際して、その製造効率を向上できるだけでなく製造コストの増加も抑制することができる。
【００９２】
（実施の形態２）
前記実施の形態１では、電池被覆シート１０の被覆対象となる電池として、円筒型リチウムイオン電池２０Ａを挙げて本開示について説明したが、本開示はこれに限定されない。本実施の形態２では、電池被覆シート１０の被覆対象となる電池は、図４（Ａ）に示すように、ラミネート型リチウムイオン電池２０Ｂであってもよいし、図４（Ｂ）に示すように、角型リチウムイオン電池２０Ｃであってもよい。
【００９３】
図４（Ａ）に示す例では、ラミネート型リチウムイオン電池２０Ｂの外面、例えば、電極が設けられている端部を除いた外面に電池被覆シート１０を被覆することにより、シート被覆電池３０Ｂを形成すればよい。このとき、図４（Ａ）には図示しないが、前記実施の形態１に係るシート被覆電池３０Ａと同様に、接着テープ１１または接着剤１２等の固定部材により、ラミネート型リチウムイオン電池２０Ｂの外面に電池被覆シート１０を固定すればよい。
【００９４】
また、図４（Ｂ）に示す例では、角型リチウムイオン電池２０Ｃの外面、例えば、両端部を除いた外周面に電池被覆シート１０を被覆することにより、シート被覆電池３０Ｃを形成すればよい。このとき、図４（Ｂ）に示す例では、前記実施の形態１に係るシート被覆電池３０Ａと同様に、被覆した電池被覆シート１０の端縁同士が突き合せられたつなぎ目１０ａの上を接着テープ１１（あるいは接着剤１２もしくは他の固定部材）で固定すればよい。
【００９５】
また、図１（Ａ）〜（Ｃ）または図４（Ａ），（Ｂ）等に示す例では、シート被覆電池３０Ａ〜３０Ｃのいずれにおいても、電池の外面全体を電池被覆シート１０で被覆する（巻き付ける）構成となっているが、本開示はこれに限定されない。前述したように、電池の外面の一部のみ（例えば発熱の可能性が高いと想定される部位等）に電池被覆シート１０を部分的に被覆してもよい。あるいは、電池の外面を複数回巻き回すように電池被覆シート１０を被覆してもよい。この場合、電池の外面において電池被覆シート１０は複数層に積層された状態となっている。
【００９６】
また、図１（Ａ）〜（Ｃ）または図４（Ａ），（Ｂ）等に示す例では、シート被覆電池３０Ａ〜３０Ｃのいずれにおいても、電池被覆シート１０が電池の外面全体を被覆している状態では、当該電池被覆シート１０の端縁同士は、突き合せられている（つなぎ目１０ａを形成している）が、本開示はこれに限定されない。例えば、電池被覆シート１０の端縁が部分的に重なり合ってもよい。ただし、電池間距離を一定に保持する観点では、このような端縁の重なり合いは回避されることが好ましい。
【００９７】
このように、シート被覆電池においては、電池の外面の少なくとも一部に電池被覆シートが被覆されていればよい。それゆえ、本開示に係る電池パックは、電池の外面の少なくとも一部が電池被覆シートにより被覆されている構造を含むものであればよい。好ましい一例としては、前記実施の形態１において例示したように、電池パックを構成する全てのシート被覆電池が、電池の外周面全体（端面を除く周面全体）を巻き回すように電池被覆シートが被覆される構造であってもよい（図３（Ａ），（Ｂ）参照）。しかしながら、例えば熱連鎖を抑制する観点から部分的に電池被覆シートが被覆されたシート被覆電池によって電池パックが構成されてもよい。
【００９８】
さらに、電池パックは、単一の電池被覆シートにより複数の電池の外面を被覆する構造を含んでもよい。例えば、図５に示すように、被覆対象の電池がラミネート型リチウムイオン電池２０Ｂである場合に、当該ラミネート型リチウムイオン電池２０Ｂを複数枚（図５では４枚）積層し、１枚の電池被覆シート１０により隣接するラミネート型リチウムイオン電池２０Ｂの双方の外面を被覆するように、電池被覆シート１０をつづら折り状に巻き回す構造を挙げることができる。
【００９９】
図５に示す構造では、積層された複数枚（４枚）のラミネート型リチウムイオン電池２０Ｂとこれらをまとめるように被覆する１枚の電池被覆シート１０により電池パックユニット３２が構成される。図５に示す電池パックユニット３２では、その両側面（図５の手前側の面および図示しない奥側の面）には電池被覆シート１０は被覆されておらず、複数のラミネート型リチウムイオン電池２０Ｂの側面が露出している。
【０１００】
また、電池パックユニット３２の両端面（図５の左右側の面）は、電池被覆シート１０により全体的に覆われている。図５に示すラミネート型リチウムイオン電池２０Ｂは、その両端部に電極が設けられているので、電池パックユニット３２の両端面には、各ラミネート型リチウムイオン電池２０Ｂの電極が位置する。電池被覆シート１０は、両端面に位置する複数の電極に密着しないように、当該量端面を包むように覆っている。
【０１０１】
また、両端面を覆う電池被覆シート１０のそれぞれの端縁は、接着テープ１１により固定されている。図５における電池パックユニット３２の右側の端面では、電池被覆シート１０は、図中下から上に向かって当該端面を覆っているので、電池被覆シート１０の端縁は図中上側に位置し、電池パックユニット３２の上面に達している。そこで、電池被覆シート１０の端縁を電池パックユニット３２の上面の電池被覆シート１０に接着テープ１１で固定する。
【０１０２】
また、図５における電池パックユニット３２の左側の端面では、電池被覆シート１０は、図中上から下に向かって当該端面を覆っているので、電池被覆シート１０の端縁は図中下側に位置し、電池パックユニット３２の下面に達している。そこで、電池被覆シート１０の端縁を電池パックユニット３２の下面の電池被覆シート１０に接着テープ１１で固定する。それゆえ、図５に示す電池パックユニット３２では、両端面に位置する電池被覆シート１０の端縁は、当該電池パックユニット３２の最外面（上面または下面）に接着テープ１１（あるいは他の固定部材）により固定されていることになる。
【０１０３】
このように１枚の電池被覆シート１０により複数の電池の外面を被覆することで、電池パックを構成する電池被覆シート１０の絶対量を削減することができる。それゆえ、それぞれの電池を電池被覆シート１０で被覆する場合に比べて、樹脂の重量を低減することができるので、電池パックの軽量化を図ることができる。
【０１０４】
このように、本開示に係る電池被覆シートは、無機充填材を含有する樹脂組成物により少なくとも構成され、柔軟性を有するシート材である。それゆえ、このような電池被覆シートを電池の外面に被覆するだけで、内部に電池を収納する電池ホルダを容易に製造することができる。しかも、電池被覆シートを被覆した電池（シート被覆電池）を複数整列してまとめるだけで電池パックを容易に製造することができる。この電池被覆シートには無機充填材が含有されているので、電池からの熱を良好に放散することができる。それゆえ、液状のポッティング材を充填するよりも製造効率を向上することができる。
【０１０５】
また、本開示に係る電池被覆シートを用いて電池パックを形成すれば、液状のポッティング材を用いる必要がないので、ポッティング材が気泡を含んだり不要な箇所に流れ込んだりしないようにするための対応が不要となる。しかも、液状のポッティング材を硬化させることもないので、成形型または加熱手段（あるいはポッティング材が２液混合型であれば混合手段）等の設備が不要であるとともに、硬化時間も不要となる。そのため、電池パックの製造効率を向上できるだけでなく製造コストの増加も抑制することができる。
【０１０６】
さらに、本開示に係る電池被覆シートでは、その厚さを一定にすることが可能になるため、液状のポッティング材を充填するよりも電池同士の間隔の精度を向上することができる。しかも、電池被覆シートは柔軟性を有するため、電池の外面の形状に沿うように当該電池の外面を容易に被覆することができる。それゆえ、電池の種類によらず電池ホルダおよび電池パックを容易に製造することができる。
【０１０７】
また、本開示に係る電池被覆シートを用いれば、当該電池被覆シートを被覆した電池を複数まとめるだけで電池パックを構成することができるので、電池パックでは電池被覆シートを介した状態で電池同士を実質的に隙間なく並列配置することができる。それゆえ、ポッティング材と同様に電池からの熱を隣接する電池被覆シートに分散することもできる。さらに、１枚の電池被覆シートで複数の電池を被覆することもできるので、任意の電池からの熱が他の電池に及ばないように１枚の電池被覆シートで分散することもできる。
【０１０８】
加えて、本開示によれば、電池パックは、電池被覆シートを被覆した電池を複数まとめて整列配置させるだけなので、得られた電池パックを外観で確認するだけでも検査が可能となる。しかも、電池被覆シートを電池に被覆するだけでよいので、電池パックの製造に際して、例えば電池パックのパッケージの形状などに合わせて、電池の配列のさせ方またはまとめ方を調整することができる。そのため、電池パックの製造時の汎用性、応用性またはデザイン性を向上することが可能となる。
【０１０９】
なお、前記の通り、本開示に係る電池被覆シート１０は、前記の通り、単一の電池の外面を被覆するものであってもよい（図１（Ａ）〜（Ｃ）参照）し、複数の電池の外面を被覆するものであってもよい（図５参照）。このとき、電池被覆シート１０は、電池の外周面（前述した通り、外面のうち両端面を除く側面）のほぼ全体を被覆するものであればよいが、外周面の半分以上を被覆するものであってもよい。外周面の半分以上を被覆することで、より一層良好な難燃性および放熱性を実現することが可能になる。
【実施例】
【０１１０】
本発明について、実施例および比較例に基づいてより具体的に説明するが、本発明はこれに限定されるものではない。当業者は本発明の範囲を逸脱することなく、種々の変更、修正、および改変を行うことができる。なお、以下の実施例における耐類焼試験、並びに、繊維体積含有率Ｖｆの算出は次に示すようにして実施した。
【０１１１】
（円筒型リチウムイオン電池の耐類焼試験）
１８６５０型リチウムイオン電池（放電容量３Ａｈ）の両端面を除く外周面に、実施例または比較例の電池被覆シートを被覆して接着テープとしてのイミドテープにより固定することによりシート被覆電池を構成した。このシート被覆電池を３本並列させて固定して試験用電池パックを作製した（図３（Ｂ）参照）。
【０１１２】
試験用電池パックの３本のシート被覆電池のうち、一方の端のシート被覆電池に対して、その外周からＮ４５鉄釘を３０ｍｍ／秒の速度で刺して貫通させた。鉄釘を貫通させたシート被覆電池を「熱源電池」とし、当該熱源電池に隣接するシート被覆電池（中央のシート被覆電池）を「隣接電池」として、２５℃の環境下において、隣接電池の温度を測定しながら、熱源電池から他のシート被覆電池に類焼が発生するか否かを確認した。類焼が発生しない場合を「○」、類焼が発生した場合を「×」として評価した。
【０１１３】
また、試験用電池パックについて、類焼の発生を確認した後に、電池被覆シートに破断が生じているか否か、電池被覆シートが溶融流動していないか、についても評価した。これを電池被覆シートの試験後の評価とする。電池被覆シートに破断が生じていない場合を「○」、破断が生じている場合を「×」として評価した。また、電池被覆シートに溶融流動が生じていない場合を「○」、溶融流動が生じている場合を「×」として評価した。
【０１１４】
（ラミネート型リチウムイオン電池の耐類焼試験）
縦１４０ｍｍ、横５５ｍｍ、厚さ４．５ｍｍ、放電容量３Ａｈのラミネート型リチウムイオン電池を作製し、これを４枚重ねた状態で、１枚の電池被覆シートをつづら折り状に巻き回して試験用電池パックを作製した（図５参照）。
【０１１５】
試験用電池パックの４枚のラミネート型リチウムイオン電池のうち、最下面に位置するリチウムイオン電池の外側に、角型のシート状ヒーター（株式会社八光電機製シリコンラバーヒーター、商品名：ＳＢＨ２０１２、２５ｍｍ×５０ｍｍ）を設置した。シート状ヒーターに１００Ｖの電圧を印加することにより、当該ヒーターの接する電池（最下面に位置するラミネート型リチウムイオン電池）を「熱源電池」とし、当該熱源電池に隣接する電池（下から２段目のラミネート型リチウムイオン電池）を「隣接電池」として、２５℃の環境下において、隣接電池の温度を測定しながら、熱源電池から他のラミネート型リチウムイオン電池に類焼が発生するか否かを確認した。類焼が発生しない場合を「○」、類焼が発生した場合を「×」として評価した。
【０１１６】
また、試験用電池パックにおいて、類焼の発生を確認した後に、電池被覆シートに破断が生じているか否か、電池被覆シートが溶融流動していないか、についても評価した（電池被覆シートの試験後の評価）。電池被覆シートに破断が生じていない場合を「○」、破断が生じている場合を「×」として評価した。また、電池被覆シートに溶融流動が生じていない場合を「○」、溶融流動が生じている場合を「×」として評価した。
【０１１７】
（繊維体積含有率Ｖｆ）
ＪＩＳ  Ｋ７０７５に準じて、硝酸および硫酸分解法により、試験片であるシート材から樹脂分のみを取り除いて、無機充填材を含有する樹脂組成物の質量（樹脂組成物量）を算出した。この樹脂組成物量とシート材の質量とから繊維質量含有率Ｗｆを算出した。このＷｆと、シート材の密度ρｃと、シート材に用いられるガラス繊維またはポリエステル繊維の密度ρｆとから、式：Ｖｆ＝（Ｗｆ×ρｃ）／ρｆにより繊維体積含有率Ｖｆを算出した。
【０１１８】
（実施例１）
樹脂成分としてウレタン樹脂（商品名：エイムフレックスＥＦ−２４３、第一工業製薬株式会社製）、無機充填材として水酸化アルミニウムを用い、無機充填材の含有量が６５質量％のウレタン樹脂組成物を調製（製造）した。繊維製基材として、ポリエステル繊維製の不織布（ポリエステル不織布、品番：Ｂ０４５Ｓ０−００Ｘ、タピルス株式会社製）を用い、所定の厚さのスリット成形型に２枚または３枚のポリエステル不織布を積層したもの（積層体）を入れ、当該スリット成形型の内部にウレタン樹脂組成物を真空注入することにより、ポリエステル不織布にウレタン樹脂組成物を含浸させてシート状に成形した。これにより、厚さが２．０ｍｍで繊維体積含有率Ｖｆが５％（ポリエステル不織布３枚）、および、厚さが１．０ｍｍでＶｆが８％（ポリエステル不織布２枚）の２種類のシート材を作製（製造）し、それぞれ実施例１の電池被覆シートとした。
【０１１９】
これら２種類の電池被覆シートを用いて構成される試験用電池パックでは、隣接する円筒型リチウムイオン電池間の距離（電池間距離）は、それぞれ４．０ｍｍおよび２．０ｍｍとなる。これら実施例１の電池被覆シートについて、前記の通り耐類焼試験を実施した。その結果（隣接電池の温度、類焼の評価、および試験後の評価）を表１に示す。
【０１２０】
（実施例２）
樹脂成分として実施例１と同じウレタン樹脂を用いるとともに、無機充填材として水酸化アルミニウムを用い、無機充填材の含有量が６５質量％のウレタン樹脂組成物を調製（製造）した。繊維製基材として、ガラス繊維（商品名：マルチエンドロービング  品番：ＥＲ  ５５０Ｅ−２４００、ダイソーケミカル株式会社製）を用い、このガラス繊維を並列配置した状態で連続して送り出し、これにウレタン樹脂組成物を含浸してシート状に成形した。これにより、厚さが２．０ｍｍで繊維体積含有率Ｖｆが２０％、および、厚さが１．０ｍｍでＶｆが２０％の２種類のシート材を作製（製造）し、それぞれ実施例２の電池被覆シートとした。これら２種類の電池被覆シートを用いて構成される試験用電池パックでは、実施例１と同様に、電池間距離はそれぞれ４．０ｍｍおよび２．０ｍｍとなる。これら電池被覆シートについて前記の通り耐類焼試験を実施した。その結果を表１に示す。
【０１２１】
（実施例３）
繊維製基材（ポリエステル不織布）を用いなかった以外は実施例１と同様にして、厚さ２．０ｍｍおよび厚さ１．０ｍｍの２種類のシート材（なお、Ｖｆはいずれも０％）を作製し、それぞれ実施例３の電池被覆シートとした。これら電池被覆シートについて前記の通り耐類焼試験を実施した。その結果を表１に示す。
【０１２２】
（実施例４）
無機充填材として水酸化マグネシウムを用いた以外は実施例１と同様にして、厚さが２．０ｍｍでＶｆが５％、および、厚さが１．０ｍｍでＶｆが８％の２種類のシート材を作製し、それぞれ実施例４の電池被覆シートとした。これら電池被覆シートについて前記の通り耐類焼試験を実施した。その結果を表１に示す。
【０１２３】
（実施例５）
繊維製基材（ポリエステル不織布）を用いなかった以外は実施例４と同様にして、厚さ２．０ｍｍおよび厚さ１．０ｍｍの２種類のシート材（なお、Ｖｆはいずれも０％）を作製し、それぞれ実施例５の電池被覆シートとした。これら電池被覆シートについて前記の通り耐類焼試験を実施した。その結果を表１に示す。
【０１２４】
（実施例６）
無機充填材として炭酸水素ナトリウムを用いた以外は実施例１と同様にして、厚さが２．０ｍｍでＶｆが５％、および、厚さが１．０ｍｍでＶｆが８％の２種類のシート材を作製し、それぞれ実施例６の電池被覆シートとした。これら電池被覆シートについて前記の通り耐類焼試験を実施した。その結果を表１に示す。
【０１２５】
（実施例７）
繊維製基材（ポリエステル不織布）を用いなかった以外は実施例６と同様にして、厚さ２．０ｍｍおよび厚さ１．０ｍｍの２種類のシート材（なお、Ｖｆはいずれも０％）を作製し、それぞれ実施例７の電池被覆シートとした。これら電池被覆シートについて前記の通り耐類焼試験を実施した。その結果を表１に示す。
【０１２６】
（実施例８）
無機充填材として硫酸マグネシウムを用いた以外は実施例１と同様にして、厚さが２．０ｍｍでＶｆが５％、および、厚さが１．０ｍｍでＶｆが８％の２種類のシート材を作製し、それぞれ実施例８の電池被覆シートとした。これら電池被覆シートについて前記の通り耐類焼試験を実施した。その結果を表１に示す。
【０１２７】
（実施例９）
無機充填材として、水酸化アルミニウムおよび炭酸水素ナトリウムを１：１で混合したものを用いた以外は実施例１と同様にして、厚さが２．０ｍｍでＶｆが５％、および、厚さが１．０ｍｍでＶｆが８％の２種類のシート材を作製し、それぞれ実施例９の電池被覆シートとした。これら電池被覆シートについて前記の通り耐類焼試験を実施した。その結果を表１に示す。
【０１２８】
（実施例１０）
無機充填材として、水酸化マグネシウムおよび炭酸水素ナトリウムを１：１で混合したものを用いた以外は実施例１と同様にして、厚さが２．０ｍｍでＶｆが５％、および、厚さが１．０ｍｍでＶｆが８％の２種類のシート材を作製し、それぞれ実施例１０の電池被覆シートとした。これら電池被覆シートについて前記の通り耐類焼試験を実施した。その結果を表１に示す。
【０１２９】
（比較例１）
無機充填材を含有させなかった（すなわち無機充填材を配合せずウレタン樹脂のみを用いた）以外は実施例１と同様にして、厚さが２．０ｍｍでＶｆが５％、および、厚さが１．０ｍｍでＶｆが８％の２種類のシート材を作製し、比較例１の電池被覆シートとした。これら電池被覆シートについて前記の通り耐類焼試験を実施した。その結果を表１に示す。
【０１３０】
（比較例２）
繊維製基材であるポリエステル不織布またはガラス繊維を用いず、無機充填材を配合しないウレタン樹脂のみを用いて、実施例１と同様にして、厚さ２．０ｍｍおよび厚さ１．０ｍｍの２種類のシート材を作製し、比較例２の電池被覆シートとした。これら電池被覆シートについて前記の通り耐類焼試験を実施した。その結果を表１に示す。
【０１３１】
【表１】
2020053206.tif 000003
【０１３２】
（実施例１１）
樹脂成分として実施例１と同じウレタン樹脂を用いるとともに、無機充填材として水酸化アルミニウムを用い、無機充填材の含有量が６５質量％のウレタン樹脂組成物を調製（製造）した。繊維製基材として、実施例１と同じポリエステル不織布を用い、実施例１と同様にして、スリット成形型により２枚、３枚、または４枚のポリエステル不織布を積層したもの（積層体）にウレタン樹脂組成物を含浸させてシート状に成形した。これにより、厚さが３．０ｍｍでＶｆが５％（ポリエステル不織布４枚）、厚さが２．０ｍｍでＶｆが５％（ポリエステル不織布３枚）、および、厚さが１．０ｍｍでＶｆが８％（ポリエステル不織布２枚）の３種類のシート材を作製（製造）し、それぞれ実施例１１の電池被覆シートとした。
【０１３３】
これら３種類の電池被覆シートを用いて構成される試験用電池パックでは、隣接するラミネート型リチウムイオン電池間の距離（電池間距離）は、それぞれ３．０ｍｍ、２．０ｍｍ、および１．０ｍｍ（すなわち電池被覆シートの厚さそのまま）となる。これら実施例１１の電池被覆シートについて、前記の通り耐類焼試験を実施した。その結果（隣接電池の温度、類焼の評価、および試験後の評価）を表２に示す。
【０１３４】
（実施例１２）
樹脂成分として実施例１と同じウレタン樹脂を用いるとともに、無機充填材として水酸化アルミニウムを用い、無機充填材の含有量が６５質量％のウレタン樹脂組成物を調製（製造）した。繊維製基材として、実施例２のガラス繊維を用い、このガラス繊維を並列配置した状態で連続して送り出し、これにウレタン樹脂組成物を含浸してシート状に成形した。これにより、厚さが３．０ｍｍでＶｆが１０％、厚さが２．０ｍｍでＶｆが１５％、および、厚さが１．０ｍｍでＶｆが２０％の３種類のシート材を作製（製造）し、それぞれ実施例１２の電池被覆シートとした。
【０１３５】
これら３種類の電池被覆シートを用いて構成される試験用電池パックでは、実施例１１と同様に、電池間距離はそれぞれ電池被覆シートの厚さそのままとなる。これら電池被覆シートについて前記の通り耐類焼試験を実施した。その結果を表２に示す。
【０１３６】
（実施例１３）
繊維製基材（ポリエステル不織布）を用いなかった以外は実施例１１と同様にして、厚さ３．０ｍｍ、２．０ｍｍおよび厚さ１．０ｍｍの３種類のシート材（なお、Ｖｆはいずれも０％）を作製し、それぞれ実施例１３の電池被覆シートとした。これら電池被覆シートについて前記の通り耐類焼試験を実施した。その結果を表２に示す。
【０１３７】
（実施例１４）
無機充填材として水酸化マグネシウムを用いた以外は実施例１１と同様にして、厚さが３．０ｍｍでＶｆが５％、厚さが２．０ｍｍでＶｆが５％、並びに、厚さが１．０ｍｍでＶｆが８％の３種類のシート材を作製し、それぞれ実施例１４の電池被覆シートとした。これら電池被覆シートについて前記の通り耐類焼試験を実施した。その結果を表２に示す。
【０１３８】
（実施例１５）
繊維製基材（ポリエステル不織布）を用いなかった以外は実施例１４と同様にして、厚さ３．０ｍｍ、２．０ｍｍおよび厚さ１．０ｍｍの３種類のシート材（なお、Ｖｆはいずれも０％）を作製し、それぞれ実施例１５の電池被覆シートとした。これら電池被覆シートについて前記の通り耐類焼試験を実施した。その結果を表２に示す。
【０１３９】
（実施例１６）
無機充填材として炭酸水素ナトリウムを用いた以外は実施例１１と同様にして、厚さが３．０ｍｍでＶｆが５％、厚さが２．０ｍｍでＶｆが５％、並びに、厚さが１．０ｍｍでＶｆが８％の３種類のシート材を作製し、それぞれ実施例１６の電池被覆シートとした。これら電池被覆シートについて前記の通り耐類焼試験を実施した。その結果を表２に示す。
【０１４０】
（実施例１７）
繊維製基材（ポリエステル不織布）を用いなかった以外は実施例１６と同様にして、厚さ３．０ｍｍ、２．０ｍｍおよび厚さ１．０ｍｍの３種類のシート材（なお、Ｖｆはいずれも０％）を作製し、それぞれ実施例１７の電池被覆シートとした。これら電池被覆シートについて前記の通り耐類焼試験を実施した。その結果を表２に示す。
【０１４１】
【表２】
2020053206.tif 000004
【０１４２】
（実施例１８）
無機充填材として硫酸マグネシウムを用いた以外は実施例１１と同様にして、厚さが３．０ｍｍでＶｆが５％、厚さが２．０ｍｍでＶｆが５％、並びに、厚さが１．０ｍｍでＶｆが８％の３種類のシート材を作製し、それぞれ実施例１８の電池被覆シートとした。これら電池被覆シートについて前記の通り耐類焼試験を実施した。その結果を表３に示す。
【０１４３】
（実施例１９）
無機充填材として、水酸化アルミニウムおよび炭酸水素ナトリウムを１：１で混合したものを用いた以外は実施例１１と同様にして、厚さが３．０ｍｍでＶｆが５％、厚さが２．０ｍｍでＶｆが５％、並びに、厚さが１．０ｍｍでＶｆが８％の３種類のシート材（なお、Ｖｆはいずれも４０％）を作製し、それぞれ実施例１９の電池被覆シートとした。これら電池被覆シートについて前記の通り耐類焼試験を実施した。その結果を表３に示す。
【０１４４】
（実施例２０）
無機充填材として、水酸化マグネシウムおよび炭酸水素ナトリウムを１：１で混合したものを用いた以外は実施例１１と同様にして、厚さが３．０ｍｍでＶｆが５％、厚さが２．０ｍｍでＶｆが５％、並びに、厚さが１．０ｍｍでＶｆが８％の３種類のシート材を作製し、それぞれ実施例２０の電池被覆シートとした。これら電池被覆シートについて前記の通り耐類焼試験を実施した。その結果を表３に示す。
【０１４５】
（比較例３）
無機充填材を含有させなかった（すなわち無機充填材を配合せずウレタン樹脂のみを用いた）以外は実施例１１と同様にして、厚さが３．０ｍｍでＶｆが５％、厚さが２．０ｍｍでＶｆが５％、並びに、厚さが１．０ｍｍでＶｆが８％の３種類のシート材を作製し、比較例３の電池被覆シートとした。これら電池被覆シートについて前記の通り耐類焼試験を実施した。その結果を表３に示す。
【０１４６】
（比較例４）
繊維製基材であるポリエステル不織布またはガラス繊維を用いず、無機充填材を配合しないウレタン樹脂のみを用いて、実施例１１と同様にして、厚さ３．０ｍｍ、２．０ｍｍおよび厚さ１．０ｍｍの３種類のシート材を作製し、比較例４の電池被覆シートとした。これら電池被覆シートについて前記の通り耐類焼試験を実施した。その結果を表３に示す。
【０１４７】
【表３】
2020053206.tif 000005
【０１４８】
（実施例および比較例の対比）
実施例１〜２０の結果から明らかなように、本実施例に係る電池被覆シートであれば、耐類焼試験によっても類焼が発生せず、良好な難燃性および放熱性を実現できることがわかる。また、類焼試験後においても、電池被覆シートには溶融流動は実質的に発生せず、また、電池被覆シートの破断もほとんど発生しない（繊維製基材を含有せず、かつ、厚さが小さい場合のみ発生が確認された）。それゆえ、本実施例に係る電池被覆シートは、良好な安定性を有することがわかる。また、電池被覆シートが繊維製基材を含む場合、ポリエステル不織布であってもガラス繊維であっても、良好な難燃性、放熱性、安定性を有することがわかる。
【０１４９】
また、円筒型リチウムイオン電池を用いた実施例１〜１０においても、ラミネート型リチウムイオン電池を用いた実施例１１〜２０においても、本実施例に係る電池被覆シートは、いずれも良好な難燃性、放熱性、および安定性を実現できる。それゆえ、本実施例に係る電池被覆シートは、さまざまな種類の電池に対して良好に適用できることがわかる。
【０１５０】
一方、比較例１または比較例３に係る電池被覆シートは、無機充填材を含有しないウレタン樹脂を用いたため、良好な難燃性および放熱性が実現できなかった。また、類焼試験後には、電池被覆シートに破断が見られなかったものの、溶融流動が発生したため、良好な安定性も実現できなかった。
【０１５１】
同様に、比較例２または比較例４に係る電池被覆シートは、無機充填材を含有しないウレタン樹脂を用いただけでなく、繊維製基材である無機系繊維または有機系樹脂繊維も用いなかったため、良好な難燃性および放熱性が実現できなかった。また、類焼試験後には、電池被覆シートに破断が生じるとともに溶融流動も生じたため、良好な安定性も実現できなかった。なお、比較例１〜４のいずれの電池被覆シートにおいても、耐類焼試験では、熱源電池から隣接電池だけでなく残りの電池にまで類焼が生じた。
【０１５２】
なお、本発明は前記実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【産業上の利用可能性】
【０１５３】
本発明は、電池の形状または種類等に関わらず、電池パックの分野に広く好適に用いることができる。
【符号の説明】
【０１５４】
１０：電池被覆シート（シート材）
１０ａ：つなぎ目
１１：接着テープ（固定部材）
１２：接着剤（固定部材）
２０Ａ：円筒型リチウムイオン電池（電池）
２０Ｂ：ラミネート型リチウムイオン電池（電池）
２０Ｃ：角型リチウムイオン電池（電池）
２１：端子キャップ
２２：封口体
２３：電極群
２４：外装体
３０Ａ〜３０Ｃ：シート被覆電池
３１Ａ，３１Ｂ，３２：電池パックユニット
３２：デッドスペース
【図１】
2020053206.tif 000006
【図２】
2020053206.tif 000007
【図３】
2020053206.tif 000008
【図４】
2020053206.tif 000009
【図５】
2020053206.tif 000010